(57)【要約】      （修正有）【課題】クラック発生なしに高い光沢及び高い濃度を示す仕上げられた像を与えることができるインクジェット記録材料を提供する。【解決手段】支持体と、水溶性もしくは水分散性ポリマーを含有する少なくとも１つのインキ受容層を含んでなるインキジェット記録材料であって、該ポリマーが、少なくとも１個の窒素含有官能基と少なくとも１個のヒドロキシル基によってホウ酸をキレート化することができ、それにより５員もしくは６員環を形成する部分を有する繰り返しモノマー単位を含んでなることを特徴とする改良されたインキジェット記録材料。【選択図】    なし【特許請求の範囲】
【請求項１】
支持体と、水溶性もしくは水分散性ポリマーを含有する少なくとも１つのインキ受容層を含んでなるインキジェット記録材料であって、該ポリマーが、少なくとも１個の窒素含有官能基と少なくとも１個のヒドロキシル基によってホウ酸をキレート化することができ、それにより５員もしくは６員環を形成する部分を有する繰り返しモノマー単位を含んでなることを特徴とするインキジェット記録材料。
【請求項２】
該モノマー単位は、下記一般式（Ｉ）
【化１】
2004168058.tif 000017
式中、
Ｒ１及びＲ２は水素、置換されたもしくは未置換の、飽和もしくは不飽和脂肪族基、置換されたもしくは未置換のアリール基、及び置換されたもしくは未置換のヘテロアリール基よりなる群から独立に選ばれ、
Ｌ１は、更に置換されていてもよいかもしくは環の一部であってもよい２個もしくは３個の直鎖状炭素原子を含有する連結基を表し、
Ｌ１、Ｒ１及びＲ２のいずれかは一緒になって環を形成していてもよく、そして
Ｌ１、Ｒ１及びＲ２の少なくとも１つはエチレン系不飽和の重合可能な基を含んでなる、
により表される請求項１に記載のインキジェット記録材料。
【請求項３】
該モノマー単位が、下記一般式（ＩＩ）
【化２】
2004168058.tif 000018
式中、
Ｒ１及びＲ２は水素、置換されたもしくは未置換の、飽和もしくは不飽和脂肪族基、置換されたもしくは未置換のアリール基、及び置換されたもしくは未置換のヘテロアリール基よりなる群から独立に選ばれ、
Ｌ２は、更に置換されていてもよいかもしくは環の一部であってもよい２個もしくは３個の炭素原子を含有する連結基を表し、
Ｌ２、Ｒ１及びＲ２のいずれかは一緒になって環を形成していてもよく、そして
Ｌ２、Ｒ１及びＲ２の少なくとも１つはエチレン系不飽和の重合可能な基を含んでなる、
により表される請求項１に記載のインキジェット記録材料。
【請求項４】
該モノマー単位が、下記一般式（ＩＩＩ）
【化３】
2004168058.tif 000019
式中、
Ｚは置換されたもしくは未置換の５員もしくは６員ヘテロ環を形成するのに必要な原子を表し、そして
Ｌ３は、更に置換されていてもよいかもしくは環の一部であってもよい１個もしくは２個の炭素原子を含有する連結基を表し、そして
ヘテロ環又はＬ３の少なくとも１つはエチレン系不飽和の重合可能な基を含んでなる、
により表される請求項１に記載のインキジェット記録材料。
【請求項５】
該インキ受容層が該ポリマーを架橋することができる硬化剤を更に含有する請求項１〜４のいずれかに記載のインキジェット記録材料。
【請求項６】
該硬化剤がホウ酸である請求項５に記載のインキジェット記録材料。
【発明の詳細な説明】
【技術分野】
【０００１】
本発明は改良されたインキジェット記録材料に関する。
【背景技術】
【０００２】
大多数の用途において、印刷は、インキを載せた印刷版（ｉｎｋ−ｌｏａｄｅｄ  ｐｒｉｎｔｉｎｇ  ｆｏｒｍ）と、通常は普通紙であるインキ受容性材料との圧力接触により進行する。最も頻繁に使用されるインパクトプリンティング技術は、適当な受容体上に親油性インキを選択的に受容することに基づく平版印刷として知られている。しかしながら、近時において、いわゆるノンインパクトプリンティングシステム（ｎｏｎ−ｉｍｐａｃｔ  ｐｒｉｎｔｉｎｇ  ｓｙｓｔｅｍ）が、特定の用途で或る程度古典的な圧力−接触印刷に取って替わってきている。概観は、例えば、非特許文献１に示されている。
【０００３】
ノンインパクトプリンティング技術の中でも、インキジェット印刷は、その簡単さ、便利さ及び低コストのため広く普及した技術となっている。特に印刷物の限定版が必要なこれらの場合には、インキジェット印刷はえり抜きの技術となっている。インキジェット印刷技術における進歩及び傾向に関する最近の概観は、Ｈｕｅ  Ｐ．Ｌｅにより非特許文献２に示されている。
【０００４】
インキジェット印刷においては、インキ流体の小さな滴が、印刷装置と受容体との物理的接触なしにインキ受容体表面に直接射出される。印刷装置は印刷データを電子工学的に記憶しそして該滴を像通りに（ｉｍａｇｅ−ｗｉｓｅ）噴出する（ｅｊｅｃｔｉｎｇ）ための機構を制御する。印刷は印刷ヘッドを紙を横切って動かすこと又はその逆により達成される。インキジェットプリンターに関する初期の特許は、特許文献１、特許文献２及び特許文献３を包含する。
【０００５】
インキ小滴の噴射（ｊｅｔｔｉｎｇ）はいくつかの異なる方法で行うことができる。第１のタイプの方法では、連続的な小滴流が圧力波パターンを適用することにより生成される。この方法は連続インキジェット印刷として知られている。第１の態様では、小滴流は、静電気的に帯電され、偏向され（ｄｅｆｌｅｃｔｅｄ）そして再び集められる小滴と、帯電されず、偏向されないでそれらの進行を続けそして像を形成する小滴とに分けられる。あるいは、帯電され偏向された流れが像を形成し、そして帯電されず偏向されなかったジェッドが再び集められる。この連続インキジェット印刷の変法においては、いくつかのジェットが異なる程度に偏向され、かくして像を記録する（多重偏向システム（ｍｕｌｔｉｄｅｆｌｅｃｔｉｏｎ  ｓｙｓｔｅｍ））。第２の方法に従えば、インキ小滴は「オンデマンド」（“ｏｎ  ｄｅｍａｎｄ”）で生成させることができ（「ＤＯＤ」又は「ドロップオンデマンド」法（“ｄｒｏｐ  ｏｎ  ｄｅｍａｎｄ”ｍｅｔｈｏｄ））、この方法によれば、印刷装置は受容体上に像を形成するのに小滴が使用されるときにのみ小滴を噴出させ、それにより滴帯電、偏向ハードウエア及びインキ再収集の複雑さを回避する。ドロップオンデマンドでは、インキ小滴は、圧電変換器の機械的運動により生成される圧力波（いわゆる「ピエゾ方法」（“ｐｉｅｚｏ  ｍｅｔｈｏｄ”）により形成させるか、又は不連続熱プッシュ（ｄｉｓｃｒｅｔｅ  ｔｈｅｒｍａｌ  ｐｕｓｈ）（いわゆる「バブルジェット」（“ｂｕｂｂｌｅ  ｊｅｔ”）法又は「熱ジェット」（“ｔｈｅｒｍａｌ  ｊｅｔ”法）により形成させることができる。
【０００６】
インキジェット用のインキ組成物は典型的には下記の成分、即ち、染料又は顔料、水及び／又は有機溶媒、保湿剤例えばグリコール、洗剤、増粘剤、ポリマー結合剤、保存剤等を含む。このようなインキの最適組成は使用されるインキ噴射方法及び印刷されるべき基材（ｓｕｂｓｔｒａｔｅ）の性質に依存することは容易に理解されるであろう。インキ組成物は大ざっぱに下記のもの：
−  水をベースとするもの、乾燥機構は吸収、浸透及び蒸発を伴う、
−  油をベースとするもの、乾燥は吸収及び浸透を伴う、
−  溶媒をベースとするもの、乾燥機構は主として蒸発を伴う、
−  ホットメルト又は相変化するもの、インキビヒクルは噴出温度で液体であるが室温では固体であり、乾燥は凝固により取って代わられる、
−  紫外線硬化性のもの、乾燥は重合により取って代わられる、
に分けることができる。
【０００７】
特許文献４は、インキジェット印刷に関連して使用するための記録シートであって、不透明なベースシートと該ベースシート上の表面コーティングを含んでなり、該表面コーティングはシス位置にヒドロキシル基を有するポリヒドロキシルポリマー結合剤を含んでなり、該結合剤の実質的な部分はホウ酸、ホウ酸の誘導体及びそれらの混合物よりなる群から選ばれるゲル化剤でゲル化されており、そして高い吸収容量を有する充填剤成分を含んでなり、該結合剤は該充填剤の約１０〜１００重量％の量で存在しており、それにより該充填剤は主として該インキジェット印刷におけるインキ受容体として作用し、そして該記録シートに適用された該インキのドットの形状、サイズ及び均一性がそれにより実質的に改良されうる記録シートを開示している。
【０００８】
特許文献５は、支持体と、支持体上に設けた３ｎｍ〜３０ｎｍの平均一次粒度（ａｖｅｒａｇｅ  ｐｒｉｍａｒｙ  ｐａｒｔｉｃｌｅ  ｓｉｚｅ）を有するヒュームドシリカを含有するインキ受容層を含んでなるインキジェット記録材料であって、該インキ受容層はカチオン性化合物と、メルカプト基を持たない硫黄含有化合物、アミン化合物、アミノ化合物及び糖よりなる群から選ばれる少なくとも１種の化合物を含有し、そしてインキジェット記録材料の表面のｐＨは３〜６であるインキジェット記録材料を開示している。
【０００９】
特許文献６は、非水吸収性支持体と、その上に設けたポリビニルアルコール、微細無機粒子及びホウ酸もしくはその塩を含有するインキ吸収性層を含んでなるインキジェット記録シート上に、インキジェット記録装置及びヒドロキシ基を含有する高沸点溶媒を含有する水をベースとする記録液を使用して記録することを含んでなり、下記の条件（１）及び（２）：（１）０．０５≦Ｘ／Ｙ≦０．５及び（２）Ｚ／Ｙ≦４、ここで、Ｘはミリモル／ｍ（ｍｍｏｌ／ｍ）で表した記録シートのインキ吸収性層に含まれるホウ酸もしくはその塩の量であり、Ｙはミリモル／ｍで表した記録シートのインキ吸収性層に含まれるポリビニルアルコールに含まれるヒドロキシル基の量であり、そしてＺはミリモル／ｍ２で表した、水をベースとする記録液の最大噴出量（ｍａｘｉｍｕｍ  ｅｊｅｃｔｉｎｇ  ａｍｏｕｎｔ）で記録シートに記録されるとき単位面積に含まれる高沸点溶媒中に含まれるヒドロキシル基の最大量である、を満足するインキジェット記録方法を開示している。
【００１０】
インキジェット記録材料におけるインキ受容層は種々の厳しい要求を満足しなければならないことが知られている。即ち、
−  インキ受容層は、高い光学濃度を得るためにドットが流れ出したり、必要以上に広がったりしないように、高いインキ吸収容量を有するべきである。
【００１１】
−  インキ受容層は、インキ小滴が適用の直後になすられる（ｓｍｅａｒｅｄ）場合ににじまないように、高いインキ吸収速度（短いインキ乾燥時間）を有するべきである。
【００１２】
−  インキ受容層に塗布されるインキドットは、形状は実質的に円く且つそれらの周は滑らかであるべきである。ドット直径は一定であり且つ正確に制御されなければならない。
【００１３】
−  インキ受容層は、パドリング（ｐｕｄｄｌｉｎｇ）、即ち隣接インキドットの合体がないように且つより早く吸収されたインキ滴がなんらのブリード（ｂｌｅｅｄｉｎｇ）も示さない、即ち、隣の又は後で配置されたドットと重ならないように、容易に湿潤されなければならない。
【００１４】
−  透明なインキジェット記録要素は低い曇り価（ｈａｚｅ  ｖａｌｕｅ）を持たなければならずそして透過性が優れていなければならない。
【００１５】
−  印刷された後、像は水堅牢度（ｗａｔｅｒ−ｆａｓｔｎｅｓｓ）、光堅牢度（ｌｉｇｈｔ−ｆａｓｔｎｅｓｓ）に関して良好な抵抗、並びに温度及び湿度の厳しい条件下の良好な耐久性を持たなければならない。
【００１６】
−  インキジェット記録要素は印刷される前又は後に積み重ねられる場合に何らのカール又は粘着性挙動を示してはいけない。
−インキジェット記録要素は異なるタイプの印刷機を通って円滑に移動できなければならない。
【００１７】
すべてのこれらの性質はしばしばかね合いの関係にある。それらのすべてを同時に満足させることは困難である。
【００１８】
高い光沢、高いカラー濃度及び速い乾燥を示す像を得るために、インキ受容層は相対的に高いコーティング重量及び高い顔料／結合剤比を有することが望ましい。しかしながら、このような高い顔料／結合剤比は、特に柔軟性支持体が使用されるときインキ受容層の機械的強度を低下させる傾向があり、これはしばしば微小クラック（ｍｉｃｒｏｃｒａｃｋｓ）として目に見える。他の良好な像の性質を保持しながらこのクラック発生（ｃｒａｃｋｉｎｇ）を回避する手段を見いだすことが強く望まれる。
【特許文献１】米国特許第３，７３９，３９３号明細書
【特許文献２】米国特許第３，８０５，２７３号明細書
【特許文献３】米国特許第３，８９１，１２１号明細書
【特許文献４】米国特許第４，８７７，６８６号明細書
【特許文献５】米国特許出願第２００１／０１４３８１（ＵＳ２００１／０１４３８１  Ａ１）明細書
【特許文献６】欧州特許出願公開８８８９０４号（ＥＰ８８８，９０４  Ａ１）号明細書
【非特許文献１】“Ｐｒｉｎｃｉｐｌｅｓ  ｏｆ  Ｎｏｎ  Ｉｍｐａｃｔ  Ｐｒｉｎｔｉｎｇ”ｂｙ  Ｊｅｒｏｍｅ  Ｌ．Ｊｏｈｎｓｏｎ（１９８６），Ｐａｌａｔｉｎｏ  Ｐｒｅｓｓ，Ｉｒｖｉｎｅ，ＣＡ  ９２７１５，ＵＳＡ
【非特許文献２】Ｈｕｅ  Ｐ．Ｌｅ、Ｊｏｕｒｎａｌ  ｏｆ  Ｉｍａｇｉｎｇ  Ｓｃｉｅｎｃｅ  ａｎｄ  Ｔｅｃｈｎｏｌｏｇｙ  Ｖｏｌ．４２（１），Ｊａｎ／Ｆｅｂ  １９９８
【発明の開示】
【発明が解決しようとする課題】
【００１９】
本発明の目的は、クラック発生なしに高い光沢及び高い濃度を示す仕上げられた像を与えることができるインキジェット記録材料を提供することである。
【００２０】
本発明の更なる目的及び利点は以下の説明から明らかになるであろう。
【課題を解決するための手段】
【００２１】
驚くべきことに、少なくとも１個の窒素含有官能基と少なくとも１個のヒドロキシル基によってホウ酸をキレート化することができ、それによりホウ酸と一緒になって５員もしくは６員環を形成する部分を有する繰り返しモノマー単位を含むポリマーを含んでなるインキジェット記録材料を使用することにより、クラック発生なしに高い光沢及び高い濃度を示す仕上げられた像が実現されうることが見いだされた。上記ポリマーの架橋は、インキジェット記録材料中の架橋剤又は例えばインキジェットインキと共にインキジェット記録材料に加えられた架橋剤により実現されうる。
【００２２】
本発明に従えば、支持体と、水溶性もしくは水分散性ポリマーを含有する少なくとも１つのインキ受容層を含んでなるインキジェット記録材料であって、該ポリマーが、少なくとも１個の窒素含有官能基と少なくとも１個のヒドロキシル基によってホウ酸をキレート化することができ、それにより５員もしくは６員環を形成する部分を有する繰り返しモノマー単位を含んでなることを特徴とするインキジェット記録材料が提供される。
【００２３】
本発明の更なる利点及び態様は以下の説明から明らかになるであろう。
【発明の詳細な記述】
【００２４】
定義
アルキルという用語はアルキル基における炭素原子の各数について、すべての可能な変異体（ｖａｒｉａｎｔｓ）を意味し、即ち、３個の炭素原子では、ｎ−プロピル及びイソプロピル、４個の炭素原子では、ｎ−ブチル、イソブチル及び第三級ブチル、５個の炭素原子ではｎ−ペンチル、１，１−ジメチルプロピル、２，２−ジメチルプロピル、及び２−メチル−ブチル等を意味する。
【００２５】
本発明を開示するのに使用されるアシル基という用語は、−（Ｃ＝Ｏ）−アリール及び−（Ｃ＝Ｏ）−アルキル基を意味する。
【００２６】
本発明を開示するのに使用される飽和脂肪族基という用語は、飽和した直鎖状、分岐鎖状及び脂環式炭化水素基を意味する。
【００２７】
本発明を開示するのに使用される不飽和脂肪族基という用語は、少なくとも１個の二重結合又は三重結合を含有する直鎖状、分岐鎖状及び脂環式炭化水素基を意味する。
【００２８】
本発明を開示するのに使用されるアリール基という用語は、大きい共鳴エネルギーにより特徴付けられる環状共役炭素原子の集合（ａｓｓｅｍｂｌａｇｅ）、例えば、ベンゼン、ナフタレン及びアントラセンを意味する。
【００２９】
本発明を開示するのに使用されるヘテロアリール基という用語は、前記アリール基の環状共役炭素原子の前記集合の１個又はそれより多くの炭素原子が酸素、窒素、硫黄、セレン及びテルルよりなる群から選ばれる原子により置き換えられているアリール基を意味する。
【００３０】
本発明を開示するのに使用される置換されたという用語は、脂肪族基、アリール基又はヘテロアリール基における１個又はそれより多くの炭素原子及び／又は１個又はそれより多くの炭素原子の水素原子が、酸素原子、窒素原子、硫黄原子、セレン原子もしくはテルル原子により置き換えられているか、又はこれらの該炭素及び水素置き換え原子の１個又はそれより多くを含有する基により置き換えられていることを意味する。このような置換基はヒドロキシル基、エーテル基、カルボン酸基、エステル基、アミド基及びアミン基を包含する。
【００３１】
支持体
本発明で使用するための支持体は写真技術から周知の紙型又はポリマー型支持体から選ぶことができる。紙型は普通紙、キャストコーテッド紙、ポリエチレンコーテッド紙及びポリプロピレンコーテッド紙を包含する。ポリマー支持体は、セルロースアセテートプロピオネートもしくはセルロースアセテートブチレート、ポリエステル、例えば、ポリエチレンテレフタレート及びポリエチレンナフタレート、ポリアミド、ポリカーボネート、ポリイミド、ポリオレフィン、ポリ（ビニルアセタール）、ポリ塩化ビニル、ポリエーテル及びポリスルホンアミドを包含する。本発明のための有用な高品質ポリマー支持体の他の例は不透明白色ポリエステル及びポリエチレンテレフタレートとポリプロピレンの押出ブレンドを包含する。ポリエステルフイルム支持体、特にポリエチレンテレフタレートは優れた寸法安定性の故に好ましい。このようなポリエステルが支持体材料として使用されるとき、下塗り層（ｓｕｂｂｉｎｇ  ｌａｙｅｒ）を使用して支持体へのインキ受容層の結合を改良することができる。この目的のための有用な下塗り層は写真分野で周知でありそして例えば、塩化ビニリデンのポリマー、例えば、塩化ビニリデン／アクリロニトリル／アクリル酸ターポリマー又は塩化ビニリデン／メチルアクリレート／イタコン酸ターポリマーを包含する。
【００３２】
インキ受容層
インキ受容層は丁度単一層であることができるが、別法としてインキ受容層は二重層又は三重層の組み立て（ａｓｓｅｍｂｌａｇｅ）からなることができる。
【００３３】
本発明の従うインキ受容層又は多重層の場合に、インキ受容層の少なくとも１つは更に顔料を含有していてもよい。
【００３４】
本発明に従うインキ受容層又は多重層の場合に、インキ受容層の少なくとも１つは媒染剤として作用するカチオン性物質を更に含有することもできる。
【００３５】
インキ受容層（１つ又は複数）及び場合により設ける補助層（１つ又は複数）、例えば、カール防止目的のバッキング層は、更に周知の慣用の成分、例えば、コーティング助剤として役立つ界面活性剤、硬化剤、可塑剤、光安定剤、白色化剤、及びつや消し剤を含有することができる。
【００３６】
インキ受容層及び場合により設ける補助層（１つ又は複数）は、水堅牢度及び非ブロッキング特性の如き所望の特徴を与えるために架橋されることもできる。架橋は耐摩耗性及び取り扱いの結果として要素上の指紋の形成に対する抵抗を与えるのにも有用である。
【００３７】
種々の異なる層を、ディップコーティング、ナイフコーティング、押出コーティング、スピンコーティング、スライドホッパーコーティング及びカーテンコーティングの如きいかなる慣用のコーティング技術によっても支持体上にコーティングすることができる。
【００３８】
水溶性又は水分散性ポリマー
少なくとも１個の窒素含有官能基及び少なくとも１個のヒドロキシル基によってホウ酸をキレート化することができ、それにより５員もしくは６員環を形成する部分を有する繰り返しモノマー単位を含んでなる水溶性又は水分散性ポリマーをインキ受容層が含有することは本発明の骨子である。
【００３９】
本発明に関連したポリマーの製造のために、上記したそしてホウ酸をキレート化することができる部分を有する繰り返しモノマー単位は好ましくは少なくとも１種の他の既知の慣用のモノマーと共重合される。例えば、このモノマーは，アクリルモノマー、例えば、エチルアクリレート、ブチルメタクリレート、２−エチルヘキシルアクリレート、エチルメタクリレート、ブチルアクリレート、グリシジルメタクリレート、ヒドロキシエチルアクリレート、ヒドロキシエチルメタクリレート、メチルアクリレート、メチルメタクリレート、２−メトキシエチルアクリレート、ブチルジグリコールメタクリレート、トリフルオロエチルメタクリレート、２−エチルパーフルオロアルキルアクリレート、イソオクチルアクリレート、ラウリルアクリレート、ステアリルメタクリレート、ラウリルメタクリレート、イソボルニルアクリレート、ジシクロペンテニルオキシエチルメタクリレート、ｔ−ブチルアミノエチルメタクリレート、２−メトキシエチルアクリレート、ベンジルアクリレート、４−ヒドロキシブチルアクリレート、アクリルオキシエチルトリメチルアンモニウムクロリド、ジメチルアミノエチルアクリレート、ジメチルアミノエチルメタクリレート、ジメチルアミノプロピルメタクリレート、ジメチルアミノエチルメタクリルアミド、ジメチルアミノプロピルメタクリルアミド、メタクリルオキシエチルトリメチルアンモニウムクロリド、ジエチレングリコールメタクリレート、ジエチレングリコールアクリレート、ジプロピレングリコールメタクリレート、２−アセトアセトキシエチルメタクリレート、２−アセトアセトキシエチルアクリレート、ビニルトリメトキシシラン、ペンタエリトリトールアクリレート、メタクリルオキシプロピルトリメトキシシラン、ｔｅｒｔ．ブチルメタクリレート、アクリルオキシエチルジメチベンジルアンモニウムクロリド、ベンジルメタクリレート、メタクリレート末端化ポリエーテル、シクロヘキシルメタクリレート、グリセロールモノメタクリレート、グリシジルアクリレート、ｎ−ヘキシルアクリレート、テトラエチレングリコールジメタクリレート及びアリルメタクリレート；ビニルエステル、例えば、ビニルバーサテート、トリエチレングリコールジビニルエーテル、トリプロピレングリコールジアクリレート、酢酸ビニル、ビニル末端化ポリ（エチレンオキシド）、アリル末端化ポリ（エチレンオキシド）、ネオペンチルビニルエーテル；及び他のモノマー、例えば、ビニルアルコール、ビニルアミン、ビニルアセトアミド、アリルアミン、ビニルイミダゾール、ビニルピロリドン、ジアリルアミン、ジアリルジメチルアンモニウムクロリド、メタクリロイルエチルトリメチルアンモニウムクロリド、メタクリロイルプロピルトリメチルアンモニウムクロリド、ブタジエン、イソプレン、エチレン、ジアセトンアクリルアミド、２−アクリルアミド−２−メチル−１−プロパンスルホン酸、アクリル酸、メタクリル酸、スチレン、アクリルアミド、アクリロニトリル、ジエチルマレエート、ジブチルマレエート、４−ビニルピリジン、２−ビニルピリジン、メタクリロニトリル、Ｎ−メチロールアクリルアミド及びビニルホルムアミドから選ぶことができる。このようなコポリマーの合成の例は以後の実施例の節に記載されている。
【００４０】
好ましくは、本発明に従って使用されるポリマーは水分散性ポリマーラテックスである。ポリマーが水溶性であるか又はフイルム形成性ラテックスである場合には、それはインキ受容層のための結合剤として有利に使用することができる。
【００４１】
インキ受容層における結合剤としてこのようなポリマーを使用することの特定の利点は下記の如く説明することができる。良好なインキ取り込みを保証する１つの方法は層の十分な多孔度である。これは、顔料（例えばシリカ、アルミナ）対結合剤（例えば、ポリビニルアルコール）の量の高い割合によって実現することができる。しかしながら、このような高い顔料／結合剤比は層の機械的強度を低下させてクラック及びカールを生じさせる傾向がある。慣用の結合剤と反対に、本発明で使用されるポリマーは、顔料と硬化剤との間で架橋させることができる。硬化剤は好ましくはホウ酸である。何故ならば、ポリマー結合剤はこの硬化剤に対してキレート化特性を有すると規定されているからである。非常に有効な架橋が得られる。結果として、十分な多孔度を保持しながら良好な機械的凝集力をもたらし且つクラック及びカール発生をなくする相対的に高い量のポリマー結合剤（２０％対８０％の顔料まで）を使用することが可能である。
【００４２】
ラテックスがフイルム形成性ではないとき、それは顔料として働くことができる。微孔性層においては、しばしばシリカ又はアルミナは多孔性を発生させるのに使用される。同じ方法で、非フイルム形成性ラテックスを粒子として使用して多孔性を発生させることができる。更に、ラテックスがフイルム形成性ではないとき、粒子表面は元のままでありそしてコーテイングの内側の表面を与えることができる。非フイルム形成性ラテックスを含んでなる不均一系においては、ラテックスの表面は例えばインキからの染料と相互作用することができる。この場合に又はある理由で余分の第２結合剤が望まれるとき、これはインキジェット記録の分野で周知の化合物から選ぶことができる。有用な結合剤は、ヒドロキシエチルセルロース、ヒドロキシプロピルセルロース、ヒドロキシエチルメチルセルロース、ヒドロキシプロピルメチルセルロース、ヒドロキシブチルメチルセルロース、メチルセルロース、カルボキシメチルセルロースナトリウム、カルボキシメチルヒドロキシエチルセルロースナトリウム、水溶性エチルヒドロキシエチルセルロース、セルロースサルフェート、ポリビニルアルコール、ビニルアルコールコポリマー、ポリ酢酸ビニル、ポリビニルアセタール、ポリビニルピロリドン、ポリアクリルアミド、アクリルアミド／アクリル酸コポリマー、ポリスチレン、スチレンコポリマー；アクリルもしくはメタクリルポリマー、スチレン／アクリルコポリマー、エチレン−酢酸ビニルコポリマー、ビニルメチルエーテル／マレイン酸コポリマー、ポリ（２−アクリルアミド−２−メチルプロパンスルホン酸）、ポリ（ジエチレントリアミン−ｃｏ−アジピン酸）、ポリビニルピリジン、ポリビニルイミダゾール、変性されたポリエチレンイミンエピクロロヒドリン、エトキシル化されたポリエチレンイミン、ポリエチレンオキシド、ポリウレタン、メラミン樹脂、ゼラチン、カラジーナン、デキストラン、アラビアゴム、カゼイン、ペクチン、アルブミン、デンプン、コラーゲン誘導体、コロジオン及び寒天を包含する。
【００４３】
ホウ酸をキレート化することができる部分を有するモノマー単位
好ましい種類のモノマーは、式（Ｉ）
【００４４】
【化１】
2004168058.tif 000002
【００４５】
式中、
Ｒ１及びＲ２は水素、置換されたもしくは未置換の、飽和もしくは不飽和脂肪族基、置換されたもしくは未置換のアリール基、及び置換されたもしくは未置換のヘテロアリール基よりなる群から独立に選ばれ、Ｌ１は、更に置換されていてもよいかもしくは環の一部であってもよい２個もしくは３個の直鎖状炭素原子を含有する連結基を表し、Ｌ１、Ｒ１及びＲ２のいずれかは一緒になって環を形成していてもよく、そしてＬ１、Ｒ１及びＲ２の少なくとも１つはエチレン系不飽和の重合可能な基（ｅｔｈｙｌｅｎｉｃａｌｌｙ  ｕｎｓａｔｕｒａｔｅｄ  ｐｏｌｙｍｅｒｉｚａｂｌｅ  ｇｒｏｕｐ）を含んでなる、
により表される。Ｌ１、Ｒ１及びＲ２のいずれかが１個又はそれより多くの追加のヒドロキシル基、アミノ基及びアミド基を含んでなる１個又はそれより多くの基により置換されていてもよい。
【００４６】
他の好ましい種類のモノマーは、式（ＩＩ）
【００４７】
【化２】
2004168058.tif 000003
【００４８】
式中、
Ｒ１及びＲ２は、式（Ｉ）の場合と同じ意味を有し、そして水素、置換されたもしくは未置換の、飽和もしくは不飽和脂肪族基、置換されたもしくは未置換のアリール基、及び置換されたもしくは未置換のヘテロアリール基よりなる群から独立に選ばれ、Ｌ２は、更に置換されていてもよいかもしくは環の一部であってもよい２個もしくは３個の炭素原子を含有する連結基を表し、Ｌ２、Ｒ１及びＲ２のいずれかは一緒になって環を形成していてもよく、そしてＬ２、Ｒ１及びＲ２の少なくとも１つはエチレン系不飽和の重合可能な基を含んでなる、
により表される。Ｌ２は好ましくは、−ＣＨ２ＣＨ２−、−ＣＨ２ＣＨ２ＣＨ２−、−ＣＨ２ＣＨ（ＣＨ３）−、−ＣＨ（ＣＨ３）ＣＨ２−、−ＣＨ２ＣＨ（ＣＨ２ＯＨ）−、−ＣＨ（ＣＨ２ＯＨ）ＣＨ２−、−ＣＨ＝ＣＨ−、−ＣＨ＝ＣＨＣＨ２−、−Ｃ≡ＣＣＨ２−、−ＣＨ２ＣＨ＝ＣＨ−、−ＣＨ２Ｃ≡Ｃ−、−ＣＨ＝Ｃ（ＣＨ３）−、及び−Ｃ（ＣＨ３）＝ＣＨ−よりなる群から選ばれる。Ｌ２、Ｒ１及びＲ２は１個又はそれより多くの追加のヒドロキシル基、アミノ基及びアミド基を含んでなる１個又はそれより多くの基により置換されていてもよい。
【００４９】
なお更なる種類のモノマーは、式（ＩＩＩ）
【００５０】
【化３】
2004168058.tif 000004
【００５１】
式中、
Ｚは置換されたもしくは未置換の５員もしくは６員ヘテロ環を形成するのに必要な原子を表し、Ｌ３は、更に置換されていてもよいか又は環の一部であってもよい１個もしくは２個の炭素原子を含有する連結基を表し、そしてヘテロ環又はＬ３の少なくとも１つはエチレン系不飽和の重合可能な基を含んでなる、
により表される。好ましくは、Ｌ３は、−ＣＨ２ＣＨ２−、−ＣＨ（ＣＨ３）−、−ＣＨ＝ＣＨ−、及び−Ｃ≡Ｃ−よりなる群から選ばれる。Ｌ３は１個又はそれより多くの追加のヒドロキシル基、アミノ基及びアミド基を含んでなる１個又はそれより多くの基により置換されていてもよい。更に、Ｌ３の水素原子は、置換されたもしくは未置換の、飽和もしくは不飽和脂肪族基、置換されたもしくは未置換のアリール基、及び置換されたもしくは未置換のヘテロアリール基により置き換えられていてもよい。
【００５２】
式（Ｉ）に従う例示的モノマーは下表１に示される。
【００５３】
【表１】
2004168058.tif 000005
【００５４】
【表２】
2004168058.tif 000006
【００５５】
式（ＩＩ）に従う例示的モノマーは下表２に示される。
【００５６】
【表３】
2004168058.tif 000007
【００５７】
モノマーの製造
本発明に関連するポリマー合成のために使用することができる表１及び２のモノマーのいくらかは既知であり、例えば、化合物Ｉ−１は既知であるが、他のものはそれ自体は開示されていないかも知れないが、それらは周知の合成技術を使用して当業者により容易に製造されうる。
【００５８】
モノマーの製造のいくらかの例を以下に示す。
【００５９】
モノマーＩ−１の合成
【００６０】
【化４】
2004168058.tif 000008
【００６１】
クロロメチルスチレン（３−異性体と４−異性体との混合物）１８５ｇ（１．２１モル）、ジエタノールアミン６３６ｇ（６モル）及び重合抑制剤としての２，６−ジ−ｔｅｒｔ．ブチル−４−メチルフェノール２．６ｇの混合物を９０℃に加熱した。反応を９０℃で２時間続けさせた。室温に冷却した後、塩化メチレン４００ｍＬを加えた。混合物を最初に水４００ｍＬで抽出し、次いで水１００ｍＬで２回抽出した。プールした水性画分を塩化メチレン１５０ｍＬで２回抽出した。プールした有機画分をＮａ２ＳＯ４上で乾燥しそして減圧下に蒸発させた。２５２ｇ（９９％）のモノマーＩ−１が３−異性体と４−異性体の混合物として単離された。この化合物は更に精製することなく重合のために使用することができた。
【００６２】
モノマーＩ−３の合成
【００６３】
【化５】
2004168058.tif 000009
【００６４】
ヒドロキシエチル−エチルアミン２６．７５ｇ（０．３モル）、４−メトキシフェノール０．５９ｇ（４．８ミリモル）及びヨウ化ナトリウム０．２４ｇ（１．６ミリモル）をアセトニトリル１５０ｍＬに溶解した。アセトニトリル３０ｍＬ中のクロロメチルスチレン（３−異性体と４−異性体の混合物）１８．３ｇ（０．１２モル）の溶液を加えそして反応混合物を２時間還流させた。室温に冷却した後、溶媒を減圧下に蒸発させ、そして残留物を塩化メチレン１５０ｍＬに再溶解させた。塩化メチレン溶液を２００ｍＬの水で抽出した。水性相を１００ｍＬの塩化メチレンで３回抽出した。プールした塩化メチレン画分をＮａ２ＳＯ４上で乾燥させた。溶媒を減圧下に除去しそして分取カラムクロマトグラフィー（溶離剤：Ｋｒｏｍａｓｉｌ  ６０Ａ  １０μｍ上のＣＨ２Ｃｌ２／ＭｅＯＨ９０／１０）によりモノマーＩ−３を単離した。１７．２ｇ（収率７０％）のモノマーＩ−３が油状化合物として単離された。
【００６５】
顔料
本発明におけるインキ受容層は好ましくは多孔性層であり、それ故好ましくは顔料を含有する。好ましくは無機顔料が使用され、これは中性、アニオン性及びカチオン性顔料型から選ぶことができる。有用な顔料は例えば、シリカ、タルク、クレー、ハイドロタルク石、カオリン、けいそう土、炭酸カルシウム、炭酸マグネシウム、塩基性炭酸マグネシウム、ケイ酸アルミニウム、三水酸化アルミニウム、酸化アルミニウム（アルミナ）、酸化チタン、酸化亜鉛、硫酸バリウム、硫酸カルシウム、硫化亜鉛、サチン白、アルミナ水和物、例えば、ベーム石及び擬ベーム石（ｐｓｅｕｄｏ−ｂｏｅｈｍｉｔｅ）、酸化アルミニウム、酸化ジルコニウム又は混合酸化物を包含する。好ましくは、顔料はアルミナ水和物、酸化アルミニウム、水酸化アルミニウム、ケイ酸アルミニウム及びカチオン性に変性された（ｃａｔｉｏｎｉｃａｌｌｙ  ｍｏｄｉｆｉｅｄ）シリカから選ばれるカチオン型顔料である。
【００６６】
アルミナ水和物の好ましい型は結晶性ベーム石又はγ−ＡｌＯ（ＯＨ）である。有用な型のベーム石は、粉末形態にある、ＳａｓｏｌからのＤＩＳＰＥＲＡＬ、ＤＩＳＰＥＲＡＬ  ＨＰ１４及びＤＩＳＰＥＲＡＬ  ４０、Ｍａｒｔｉｎｓｗｅｒｋ  ＧｍｂＨからのＭＡＲＴＯＸＩＮ  ＶＰＰ２０００−２及びＧＬ−３；液体ベーム石アルミナ系、例えば、ＳａｓｏｌからのＤＩＳＰＡＬ  ２３Ｎ４−２０、ＤＩＳＰＡＬ  １４Ｎ−２５、ＤＩＳＰＥＲＡＬ  ＡＬ２５、Ａｌｃａｎからのベーム石分散液ＢＡＣＡＳＯＬ  ２Ｃ及びＢＡＣＡＳＯＬ  ３Ｃである。アルミナ水和物に関する特許はＥＰ  ５０００２１、ＥＰ  ６３４２８６、ＵＳ  ５，６２４，４２８、ＥＰ  ７４２１０８、ＵＳ  ６，２３８，０４７、ＥＰ  ６２２２４４、ＥＰ  ８１０１０１等である。有用なカチオン性酸化アルミニウム（アルミナ）型は、α−Ａｌ２Ｏ３型、例えば、Ｓａｉｎｔ−Ｇｏｂａｉｎ  Ｃｅｒａｍｉｃｓ  ＆  Ｐｌａｓｔｉｃｓ，Ｉｎｃ，から入手可能なＮＯＲＴＯＮ  Ｅ７００、及びγ−Ａｌ２Ｏ３型、例えば、ＤｅｇｕｓｓａからのＡＬＵＭＩＮＵＭ  ＯＸＩＤＥ  Ｃ、他の酸化アルミニウム銘柄、例えば、Ｂａｉｋｏｗｓｋｉ  ＣｈｅｍｉｅからのＢＡＩＫＡＬＯＸ  ＣＲ１５及びＣＲ３０；Ｂａｉｋｏｗｓｋｉ  ＣｈｅｍｉｅからのＤＵＲＡＬＯＸ銘柄及びＭＥＤＩＡＬＯＸ銘柄、Ｂａｉｋｏｗｓｋｉ  Ｃｈｅｍｉｅからの商標名ＢＡＩＫＡＬＯＸ  ＣＲ８０、ＣＲ１４０、ＣＲ１２５、Ｂ１０５ＣＲ；ＣａｂｏｔからのＣＡＢ−Ｏ−ＳＰＥＲＳＥ  ＰＧ００３、ＳａｓｏｌからのＣＡＴＡＬＯＸ  ＧＲＡＤＥＳ及びＣＡＴＡＰＡＬ  ＧＲＡＤＥＳ、例えば、ＰＬＵＲＡＬＯＸ  ＨＰ１４／１５０；コロイドＡｌ２Ｏ３型、例えば、日産化学工業からの商標名ＡＬＵＭＩＮＡＳＯＬ  １００、ＡＬＵＭＩＮＡＳＯＬ  ２００、ＡＬＵＭＩＮＡＳＯＬ  ２２０、ＡＬＵＭＩＮＡＳＯＬ  ３００及びＡＬＵＭＩＮＡＳＯＬ  ５２０、又はＯＮＤＥＯ  Ｎａｌｃｏからの商標名ＮＡＬＣＯ  ８６７６を包含する。他の有用なカチオン性無機顔料は、三水酸化アルミニウム、例えば、バイヤライト（Ｂａｙｅｒｉｔｅ）又はα−Ａｌ（ＯＨ）３、例えば、Ｓａｓｏｌから入手可能なＰＬＵＲＡＬ  ＢＴ、及びギブス石（Ｇｉｂｂｓｉｔｅ）又はγ−Ａｌ（ＯＨ）３、例えば、Ｍａｒｔｉｎｓｗｅｒｋ  ＧｍｂＨからのＭＡＲＴＩＮＡＬ銘柄、Ｍａｒｔｉｎｓｗｅｒｋ  ＧｍｂＨからのＭＡＲＴＩＦＩＮ銘柄、例えば、ＭＡＲＴＩＦＩＮ  ＯＬ１０４、ＭＡＲＴＩＦＩＮ  ＯＬ１０７及びＭＡＲＴＩＦＩＮ  ＯＬ１１１、ＪＭ  Ｈｕｂｅｒ  ｃｏｍｐａｎｙからのＭＩＣＲＡＬ銘柄、例えば、ＭＩＣＲＡＬ  １４４０、ＭＩＣＲＡＬ  １５００；ＭＩＣＲＡＬ  ６３２；ＭＩＣＲＡＬ  ８５５；ＭＩＣＲＡＬ  ９１６；ＭＩＣＲＡＬ  ９３２；ＭＩＣＲＡＬ  ９３２ＣＭ；ＭＩＣＲＡＬ  ９４００；Ｓｈｏｗａ  Ｄｅｎｋａ  Ｋ．Ｋ．からのＨＩＧＩＬＩＴＥ銘柄、例えば、ＨＩＧＩＬＩＴＥ  Ｈ４２又はＨＩＧＩＬＩＴＥ  Ｈ４３Ｍ、Ａｌｃｏａ  Ｃｏ．，からのＨＹＤＲＡＬ  ＣＯＡＴＥＳ銘柄、例えば、ＨＹＤＲＡＬ  ＣＯＡＴ  ２、５及び７、ＨＹＤＲＡＬ  ＰＧＡ及びＨＹＤＲＡＬ  ７１０を包含する。
【００６７】
他の有用な型のカチオン性顔料は、酸化ジルコニウム、例えば、ＯＮＤＥＯ  Ｎａｌｃｏの商標名、ＮＡＬＣＯ  ＯＯＳＳ００８、アセテートで安定化された（ａｃｅｔａｔｅ  ｓｔａｂｉｌｉｚｅｄ）ＺｒＯ２、Ｎｙａｃｏｌ  Ｎａｎｏ  Ｔｅｃｈｎｏｌｏｇｉｅｓからの商標名、ＺＲ２０／２０、ＺＲ５０／２０、ＺＲ１００／２０及びＺＲＹＳ４である。有用な混合酸化物はＳａｓｏｌからのＳＩＲＡＬ銘柄、Ｎａｌｃｏからのコロイド金属酸化物、例えば、Ｎａｌｃｏ  １０５６、Ｎａｌｃｏ  ＴＸ１０４９６、Ｎａｌｃｏ  ＴＸ１１６７８である。
【００６８】
他の好ましい型の無機顔料は、そのアニオン形態でそのまま又はカチオン性変性の後使用することができるシリカである。インキ受容要素中の顔料としてのシリカは、多数の古い特許及び最近の特許、例えば、ＵＳ  ４，８９２，５９１、ＵＳ  ４，９０２，５６８、ＥＰ  ３７３５７３、ＥＰ  ４２３８２９、ＥＰ  ４８７３５０、ＥＰ  ４９３１００、ＥＰ  ５１４６３３等に開示されている。シリカは種々の型のシリカ、例えば、結晶性シリカ、無定形シリカ、沈降シリカ、ヒュームドシリカ、シリカゲル、球状シリカ（ｓｐｈｅｒｉｃａｌ  ｓｉｌｉｃａ）及び非球状シリカ（ｎｏｎ−ｓｐｈｅｒｉｃａｌ  ｓｉｌｉｃａ）から選ぶことができる。シリカは、Ａｌ、Ｚｒ、Ｔｉの群からの少量の金属酸化物を含有することができる。有用な型は、ＡＥＲＯＳＩＬ  ＯＸ５０（ＢＥＴ表面積５０±１５ｍ２／ｇ、平均一次粒度４０ｎｍ、ＳｉＯ２含有率＞９９．８％、Ａｌ２Ｏ３含有率＜０．０８％）、ＡＥＲＯＳＩＬ  ＭＯＸ１７０（ＢＥＴ表面積１７０ｍ２／ｇ、平均一次粒度１５ｎｍ、ＳｉＯ２含有率＞９８．３％、Ａｌ２Ｏ３含有率０．３〜１．３％）、ＡＥＲＯＳＩＬ  ＭＯＸ８０（ＢＥＴ表面積８０±２０ｍ２／ｇ、平均一次粒度３０ｎｍ、ＳｉＯ２含有率＞９８．３％、Ａｌ２Ｏ３含有率０．３〜１．３％）又はＤｅｇｕｓｓａ−Ｈｕｅｌｓ  ＡＧから入手可能な他の親水性ＡＥＲＯＳＩＬ銘柄（これは小さな平均粒度（＜５００ｎｍ）を有する水性分散液を与えることができる）を包含する。
【００６９】
カチオン性に変性されたシリカは、限定することを意味するものではないが、下記の方法：（１）無機カチオン性化合物、例えば、特定の金属酸化物及びオキシ水酸化物、例えば、酸化アルミニウム及びアルミナ水和物、例えば、ベーム石及び擬ベーム石によりシリカを表面処理することにより製造することができる。シリカを変性するのに有用なカチオン性無機化合物は擬ベーム石である。擬ベーム石はベーマイトゲル（ｂｏｅｈｍｉｔｅ  ｇｅｌ）とも呼ばれそして針状形態を有する微細粒状アルミナ水和物である。その組成は一般にＡｌ２Ｏ３．１，５〜２Ｈ２Ｏにより表されそして結晶性ベーム石の組成とは異なる。（２）アミノ基もしくはその第四級アンモニウム基又は第四級ホスホニウム基及びシリカの表面のシラノール基に対する反応性を有する官能基の両方を有する有機化合物、例えば、アミノアルコキシシランもしくはアミノアルキルグリシジルエーテル又はイソプロパノールアミンでシリカを表面処理することにより及び（３）シリカの存在下にカチオン性又はアミノ官能性モノマーの重合によりカチオン性に変性されたシリカを製造することができる。
【００７０】
別の態様では、顔料は、有機粒子、例えば、ポリスチレン、ポリメチルメタクリレート、シリコーン、メラミン−ホルムアルデヒド縮合ポリマー、尿素−ホルムアルデヒド縮合ポリマー、ポリエステル及びポリアミドから選ぶことができる。無機顔料と有機顔料の混合物を使用することができる。しかしながら、最も好ましくは顔料は無機顔料である。
【００７１】
顔料はインキ受容層を十分に多孔性とするために十分な所要量（ｃｏｖｅｒａｇｅ）で存在しなければならない。
【００７２】
光沢のあるインキ受容層を得るために、顔料の粒度は好ましくは５００ｎｍより小さくするべきである。速いインキ取り込み（ｉｎｋ  ｕｐｔａｋｅ）のためにインキ受容層として役立つことができる多孔性の光沢のある層を得るために、顔料／結合剤比は少なくとも４であるべきである。これらの高い割合でのみ、結合剤はコーテイングにおける顔料により作り出されたすべての細孔及び空隙をもはや充填することができない。速いインキ取り込みのためのコーテイングの十分な多孔性を達成するために、これらの高度に顔料を含んだコーテイングの細孔容積はコーテイングされた固体１ｇ当たり０．１ｍＬより高くするべきである。この細孔容積はガス吸着（窒素）又は水銀拡散により測定することができる。
【００７３】
カチオン性媒染剤
上記した必須の成分とは別に、媒染剤（ｍｏｒｄａｎｔ）として作用するカチオン性物質をインキ受容層に存在させることができる。このような物質はインキ小滴の染料を固定及び保持するための層の能力を増加させる。特に適した化合物はポリ（ジアリルジメチルアンモニウムクロリド）、又は簡単に言えばポリ（ＤＡＤＭＡＣ）である。これらの化合物はいくつかの会社、例えば、Ａｌｄｒｉｃｈ、Ｎａｌｃｏ、ＣＩＢＡ、Ｎｉｔｔｏ  Ｂｏｓｅｋｉ  Ｃｏ．，  Ｃｌａｒｉａｎｔ、ＢＡＳＦ及びＥＫＡ  Ｃｈｅｍｉｃａｌｓから商業的に入手可能である。
【００７４】
他の有用なカチオン性化合物には、ＤＡＤＭＡＣコポリマー、例えば、アクリルアミドとのコポリマー、例えば、ＮＡＬＣＯ  １４７０、ＯＮＤＥＯ  Ｎａｌｃｏの商標名、もしくはＰＡＳ−Ｊ−８１、Ｎｉｔｔｏ  Ｂｏｓｅｋｉ  Ｃｏ．，の商標名、例えば、ＤＡＤＭＡＣとアクリレートとのコポリマー、例えば、Ｎａｌｃｏ  ８１９０、ＯＮＤＥＯ  Ｎａｌｃｏの商標名；ＤＡＤＭＡＣとＳＯ２のコポリマー、例えば、ＰＡＳ−Ａ−１もしくはＰＡＳ−９２、Ｎｉｔｔｏ  Ｂｏｓｅｋｉ  Ｃｏ．，の商標名、ＤＡＤＭＡＣとマレイン酸のコポリマー、例えば、ＰＡＳ−４１０、Ｎｉｔｔｏ  Ｂｏｓｅｋｉ  Ｃｏ．，の商標名、ＤＡＤＭＡＣとジアリル（３−クロロ−２−ヒドロキシプロピル）アミン塩酸塩とのコポリマー、例えば、ＰＡＳ−８８０、Ｎｉｔｔｏ  Ｂｏｓｅｋｉ  Ｃｏ．，の商標名、ジメチルアミン−エピクロロヒドリンコポリマー、例えば、Ｎａｌｃｏ  ７１３５、ＯＮＤＥＯ  Ｎａｌｃｏの商標名又はＰＯＬＹＦＩＸ  ７００、昭和高分子株式会社の商品名；使用することができる他のＰＯＬＹＦＩＸ銘柄はＰＯＬＹＦＩＸ  ６０１、ＰＯＬＹＦＩＸ  ３０１、ＰＯＬＹＦＩＸ  ３０１Ａ、ＰＯＬＹＦＩＸ  ２５０ＷＳ及びＰＯＬＹＦＩＸ  ３０００であり；ＮＥＯＦＩＸ  Ｅ−１１７、Ｎｉｃｃａ  Ｃｈｅｍｉｃａｌ  Ｃｏ．，の商品名、ポリオキシアルキレンポリアミンジシアノジアミン及びＲＥＤＩＦＬＯＣ  ４１５０、ＥＫＡ  Ｃｈｅｍｉｃａｌｓの商品名、ポリアミン；ＭＡＤＡＭＥ（メタクリレートジメチルアミノエチル  ＝ジメチルアミノエチルメタクリレート）又はＭＡＤＱＵＡＴ（メタクリルオキシエチルトリメチルアンモニウムクロリド）変性されたポリマー、例えば、ＲｏｅｈｍからのＲＯＨＡＧＩＴ  ＫＬ２８０、ＲＯＨＡＧＩＴ  ２１０、ＲＯＨＡＧＩＴ  ＳＬ１４４、ＰＬＥＸ  ４７３９Ｌ、ＰＬＥＸ  ３０７３、Ｄｉａｆｌｏｃ  Ｃｏ．，からのＤＩＡＦＬＯＣ  ＫＰ１５５及び他のＤＩＡＦＬＯＣ製品及びＥＫＡ  ＣｈｅｍｉｃａｌｓからのＢＭＢ  １３０５及び他のＢＭＢ製品；カチオン性エピクロロヒドリンアダクト、例えばＰＯＬＹＣＵＰ  １７１及びＰＯＬＹＣＵＰ  １７２、Ｈｅｒｃｕｌｅｓ  Ｃｏ．，からの商品名；Ｃｙｔｅｃ  ｉｎｄｕｓｔｒｉｅｓからの：ＣＹＰＲＯ製品、例えば、ＣＹＰＲＯ  ５１４／５１５／５１６、ＳＵＰＥＲＦＬＯＣ  ５０７／５２１／５６７；カチオン性アクリルポリマー、例えば、ＡＬＣＯＳＴＡＴ  ５６７、ＣＩＢＡの商標名、カチオン性セルロース誘導体、例えば、ＣＥＬＱＵＡＴ  Ｌ−２００、Ｈ−１００、ＳＣ−２４０Ｃ、ＳＣ−２３０Ｍ、Ｓｔａｒｃｈ  ａｎｄ  Ｃｈｅｍｉｃａｌ  Ｃｏ．，の商品名  及びＱＵＡＴＲＩＳＯＦＴ  ＬＭ２００、ＵＣＡＲＥ  ポリマーＪＲ１２５、ＪＲ４００、ＬＲ４００、ＪＲ３０Ｍ、ＬＲ３０Ｍ、及びＵＣＡＲＥポリマー  ＬＫ；Ｃｈｕｋｙｏ  Ｅｕｒｏｐｅからの固着剤（ｆｉｘｉｎｇ  ａｇｅｎｔｓ）：ＰＡＬＳＥＴ  ＪＫ−５１２、ＰＡＬＳＥＴ  ＪＫ５１２Ｌ、ＰＡＬＳＥＴ  ＪＫ−１８２、ＰＡＬＳＥＴ  ＪＫ−２２０、ＷＳＣ−１７３、ＷＳＣ−１７３Ｌ、ＰＡＬＳＥＴ  ＪＫ−３２０、ＰＡＬＳＥＴ  ＪＫ−３２０Ｌ及びＰＡＬＳＥＴ  ＪＫ−３５０；ポリエチレンイミン及びコポリマー、例えば、ＬＵ��ＡＳＯＬ、ＢＡＳＦ  ＡＧの商品名；トリエタノールアミン−チタン−キレート、例えばＴＹＺＯＲ、Ｄｕ  Ｐｏｎｔ  Ｃｏ．，の商品名；ビニルピロリドンのコポリマー、例えば、ＶＩＶＩＰＲＩＮＴ  １１１、ＩＳＰの商品名、メタクリルアミドプロピルジメチルアミンコポリマー；ジメチルアミノエチルメタクリレートとの、例えばＣＯＰＯＬＹＭＥＲ  ８４５及びＣＯＰＯＬＹＭＥＲ  ９３７、ＩＳＰの商品名；ビニルイミダゾールとの、例えば、ＬＵＶＩＱＵＡＴ  ＣＡＲＥ、ＬＵＶＩＴＥＣ  ７３Ｗ、ＬＵＶＩＴＥＣ  ＶＰＩ５５  Ｋ１８Ｐ、ＬＵＶＩＴＥＣ  ＶＰ１５５  Ｋ７２Ｗ、ＬＵＶＩＱＵＡＴ  ＦＣ９０５、ＬＵＶＩＱＵＡＴ  ＦＣ５５０、ＬＵＶＩＱＵＡＴ  ＨＭ５２２、及びＳＯＫＡＬＡＮ  ＨＰ５６、すべてＢＡＳＦ  ＡＧの商品名；ポリアミドアミン、例えばＲＥＴＡＭＩＮＯＬ及びＮＡＤＡＶＩＮ、Ｂａｙｅｒ  ＡＧの商標名、及びＥＰ６０９９３０に開示されている如きホスホニウム化合物及び他のカチオン性ポリマー、例えば、ＮＥＯＦＩＸ  ＲＤ−５、Ｎｉｃｃａ  Ｃｈｅｍｉｃａｌ  Ｃｏ．からの商標名を包含する。
【００７５】
界面活性剤
界面活性剤を本発明の記録材料の層に組み込むことができる。それらは特開昭６２−２８００６８（１９８７）に記載の如きカチオン性、アニオン性、両性及び非イオン性界面活性剤のいずれかであることができる。界面活性剤の例はＮ−アルキルアミノ酸塩、アルキルエーテルカルボン酸塩、アシル化ペプチド、アルキルスルホン酸塩、アルキルベンゼン及びアルキルナフタレンスルホン酸塩、スルホコハク酸塩、α−オレフィンスルホン酸塩、Ｎ−アシルスルホン酸塩、スルホン化油、アルキルスルホン酸塩、アルキルエーテルスルホン酸塩、アルキルアリルエーテルスルホン酸塩、アルキルアミドスルホン酸塩、アルキルリン酸塩、アルキルエーテルリン酸塩、アルキルアリルエーテルリン酸塩、アルキル及びアルキルアリルポリオキシエチレンエーテル、アルキルアリルホルムアルデヒド縮合酸塩、アルキルアリルエーテルスルホン酸塩、アルキルアミドスルホン酸塩、アルキルリン酸塩、アルキルエーテルリン酸塩、アルキルアリルエーテルリン酸塩、アルキル及びアルキルアリルポリオキシエチレンエーテル、アルキルアリルホルムアルデヒド縮合ポリオキシエチレンエーテル、ポリオキシプロピレンを有するブロックポリマー、ポリオキシエチレンポリオキシプロピルアルキルエーテル、グリコールエステルのポリオキシエチレンエーテル、ソルビタンエステルのポリオキシエチレンエーテル、ソルビトールエステルのポリオキシエチレンエーテル、ポリエチレングリコール脂肪族酸エステル、グリセロールエステル、ソルビタンエステル、プロピレングリコールエステル、糖エステル、フルオロ−Ｃ２〜Ｃ１０アルキルカルボン酸、Ｎ−パーフルオロオクタンスルホニルグルタミン酸二ナトリウム、３−（フルオロ−Ｃ６〜Ｃ１１アルキルオキシ）−１−Ｃ３〜Ｃ４アルキルスルホン酸ナトリウム、３−（ω−フルオロ−Ｃ６〜Ｃ８アルカノイル−Ｎ−エチルアミノ）−１−プロパンスルホン酸ナトリウム、Ｎ−［３−（パーフルオロオクタンスルホンアミド）−プロピル］−Ｎ，Ｎ−ジメチル−Ｎ−カルボキシメチレンアンモニウムベタイン、フルオロ−Ｃ１１〜Ｃ２０アルキルカルボン酸、パーフルオロＣ７〜Ｃ１３アルキルカルボン酸、パーフルオロオクタンスルホン酸ジエタノールアミド、パーフルオロＣ４〜Ｃ１２アルキルスルホン酸Ｌｉ、Ｋ及びＮａ、Ｎ−プロピル−Ｎ−（２−ヒドロキシエチル）パーフルオロオクタンスルホンアミド、パーフルオロＣ６〜Ｃ１０アルキルスルホンアミド−プロピル−スルホニル−グリシネート、ビス−（Ｎ−パーフルオロオクチルスルホニル−Ｎ−エタノールアミノエチル）ホスホネート、モノ−パーフルオロＣ６〜Ｃ１６アルキル−エチルホスホネート及びパーフルオロアルキルベタインである。
【００７６】
有用なカチオン性界面活性剤は、Ｎ−アルキルジメチルアンモニウムクロリド、パルミチルトリメチルアンモニウムクロリド、ドデシルジメチルアミン、テトラデシルジメチルアミン、エトキシル化アルキルグアニジン−アミン錯体、オレアミンヒドロキシプロピルビストリモニウムクロリド（ｏｌｅａｍｉｎｅ  ｈｙｄｒｏｘｙｐｒｏｐｙｌ  ｂｉｓｔｒｉｍｏｎｉｕｍ  ｃｈｌｏｒｉｄｅ）、オレイルイミダゾリン、ステアリルイミダゾリン、コカミンアセテート（ｃｏｃａｍｉｎｅ  ａｃｅｔａｔｅ）、パルミタミン（ｐａｌｍｉｔａｍｉｎｅ）、ジヒドロキシエチルコカミン、ココトリモニウムクロリド（ｃｏｃｏｔｒｉｍｏｎｉｕｍ  ｃｈｌｏｒｉｄｅ）、アルキルポリグリコールエーテルアンモニウムサルフェート、エトキシル化オレアミン、ラウリルピリジニウムクロリド、Ｎ−オレイル−１，３−ジアミノプロパン、ステアラミドプロピルジメチルアミンラクテート、ココナツ脂肪アミド、オレイルヒドロキシエチルイミダゾリン、イソステアリルエチルイミドニウムエトサルフェート（ｉｓｏｓｔｅａｒｙｌ  ｅｔｈｙｌｉｍｉｄｏｎｉｕｍ  ｅｔｈｏｓｕｌｆａｔｅ）、ラウラミドプロピル  ＰＥＧ−ジモニウムクロリドホスフェート（ｌａｕｒａｍｉｄｏｐｒｏｐｙｌ  ＰＥＧ−ｄｉｍｏｎｉｕｍｃｈｌｏｒｉｄｅ  ｐｈｏｓｐｈａｔｅ）、パルミチルトリメチルアンモニウムクロリド、及びセチルトリメチルアンモニウムブロミドを包含する。
【００７７】
特に有用なものは、Ｆ（ＣＦ２）４−９ＣＨ２ＣＨ２ＳＣＨ２ＣＨ２Ｎ＋Ｒ３Ｘ−（式中、Ｒは水素又はアルキル基である）の構造を有する例えば米国特許第４，７８１，９８５号に記載のフルオロカーボン界面活性剤及びＣＦ３（ＣＦ２）ｍＣＨ２ＣＨ２Ｏ（ＣＨ２ＣＨ２Ｏ）ｎＲ（式中、ｍ＝２〜１０であり、ｎ＝１〜１８であり、Ｒは水素又は１〜１０個の炭素原子のアルキル基である）の構造を有する米国特許第５，０８４，３４０号に記載のフルオロカーボン界面活性剤である。これらの界面活性剤はＤｕＰｏｎｔ及び３Ｍから商業的に入手可能である。インキ受容層中の界面活性剤成分の濃度は、層の全乾燥重量を基準として典型的には０．１〜２％の範囲、好ましくは０．４〜１．５％の範囲にあり、最も好ましくは０．７５重量％である。
【００７８】
架橋剤
インキ受容層（１つ又は複数）及び／又は補助層に導入される好ましい架橋剤（又は硬化剤）は、本発明に従うインキ−ジェット受容材料において使用される水溶性又は水分散性ポリマーを架橋することができる架橋剤である。インキ−ジェット受容材料において使用される水溶性又は水分散性ポリマーを架橋することができる架橋剤はホウ酸、ボレート、チタネート、ジルコネート、多官能性イソシアネート、アルデヒド、アセタール、エポキシド及び熱を加えたり又は加水分解すると多官能性イソシアネート、エポキシド及びアルデヒドを放出することができる化合物、即ち、いわゆるブロックされた多官能性イソシアネート、エポキシド及びアルデヒドを包含する。
【００７９】
フイルム形成性結合剤を架橋する働きをする多数の既知の架橋剤があり、これらは、ホルムアルデヒド及び遊離ジアルデヒド、例えば、スクシンアルデヒド及びグルタルアルデヒド、ブロックされたジアルデヒド、ジメトキシエタナール、メラミンジメトキシエタナール、尿素ジメトキシエタナール、活性エステル、スルホネートエステル、活性ハロゲン化合物、イソシアネート又はブロックされたイソシアネート、多官能性イソシアネート、メラミン誘導体、ｓ−トリアジン類及びジアジン類、エポキシド、２個又はそれより多くの活性結合を有する活性オレフィン、カルボジイミド類、ジルコニウム錯体、例えば、ＢＡＣＯＴＥ  ２０及びＺＩＲＭＥＬ  １０００（ＭＥＬ  Ｃｈｅｍｉｃａｌｓの商標名）、乳酸ジルコニウム、ジルコニウムトリエタノールアミンキレート、ジルコニウムグリコレートもしくは酢酸ジルコニウム、チタン錯体、例えば、ＴＹＺＯＲ銘柄、例えばＴＹＺＯＲ  ＬＡ、ＴＹＺＯＲ  １３１、ＴＹＺＯＲ  ＡＡ及びＴＹＺＯＲ  ＴＥ（すべてＤｕＰｏｎｔからの商標名）、３−位置で置換されたイソオキサゾリウム塩、２−アルコキシ−Ｎ−カルボキシ−ジヒドロキノリンのエステル、Ｎ−カルバモイルピリジニウム塩、混成機能（ｍｉｘｅｄ  ｆｕｎｃｔｉｏｎ）の硬化剤、例えば、ハロゲン置換されたアルデヒド酸（例えば、ムコクロル酸及びムコブロム酸類）、オニウム置換されたアクロレイン類及びビニルスルホン類及びポリマー硬化剤、例えば、ジアルデヒドデンプン及びコポリ（アクロレイン−メタクリル酸）及びオキサゾリン官能性ポリマー、例えば、ＥＰＯＣＲＯＳ  ＷＳ−５００及びＥＰＯＣＲＯＳ  Ｋ−１０００シリーズ及び無水マレイン酸コポリマー、例えば、ＧＡＮＴＲＥＺ  ＡＮ１１９を包含する。
【００８０】
しかしながら、本発明の実施において上記に説明したとおり、ホウ酸は好ましい架橋剤である。ホウ酸に加えて更なる架橋剤を本発明に従うインキ−ジェット受容材料において使用することもできる。
【００８１】
可塑剤
インキ受容層及び場合により設ける補助層（１つ又は複数）は、可塑剤、例えば、エチレングリコール、ジエチレングリコール、プロピレングリコール、ポリエチレングリコール、グリセロールモノメチルエーテル、グリセロールモノクロロヒドリン、エチレンカーボネート、プロピレンカーボネート、尿素ホスフェート、トリフェニルホスフェート、グリセロールモノステアレート、プロピレングリコールモノステアレート、テトラメチレンスルホン、ｎ−メチル−２−ピロリドン、ｎ−ビニル−２−ピロリドンを含んでなることもできる。
【実施例】
【００８２】
下記実施例により本発明をこれから説明するが、本発明はこれらの実施例に限定はされない。
【００８３】
実施例１：ポリマー合成の例
表１のモノマーＩ−１：２−［（２−ヒドロキシエチル）−（４−ビニルフェニル）−アミノ］エタノール（又は２，２′−［［（４−エテニルフェニル）メチル］イミノ］ビスエタノール＝ＣＡＳＲＮ５８４３６−６９−４）及び２−［（２−ヒドロキシエチル）−（３−ビニルフェニル）−アミノ］エタノール（又は２，２′−［［（３−エテニルフェニル）メチル］イミノ］ビスエタノール）：
【００８４】
【化６】
2004168058.tif 000010
【００８５】
ポリマー１の合成：即ち、エチルアクリレートとモノマーＩ−１のコポリマーをベースとする水ベースのエマルションコポリマー
【００８６】
【化７】
2004168058.tif 000011
【００８７】
式中、
ｎ、ｍ及びｏは単にポリマー鎖における３種のモノマーの割合を与えるが、これらのモノマー単位がいかにポリマー鎖に沿って分布しているかに関する情報を与えない。
【００８８】
ポリマー１を半連続乳化重合により製造した。窒素流を伴う２リットルのジャケット付き反応器中の水１２６９ｇにセチルジメチルベンジルアンモニウムクロリド１１．１３ｇを溶解しそして２５０ｒｐｍで撹拌した。次いで、反応器を８５℃に加熱した。反応器が８５℃に達したとき、２５２ｇのエチルアクリレート及び１０８ｇのモノマーＩ−１を反応器に加えた。エマルションを５分間撹拌した。次いで２，２′−アゾビス（２−アミジノプロパン）二塩酸塩（ＷＡＫＯ  Ｖ５０）の２％水性溶液１３．５ｇの添加により反応を開始した。ラテックスの核生成（ｎｕｃｌｅａｔｉｏｎ）の後、２１４．２ｇのエチルアクリレートと９１．８ｇのモノマーＩ−１からなるモノマー混合物を９０分間に加えた。同時に、２，２′−アゾビス（２−アミジノプロパン）二塩酸塩（ＷＡＫＯ  Ｖ５０）の２％水性溶液７６．５ｇを１１０分間に加えた。すべての成分が反応器に加えられると、反応を３０分間連続させた。次いで、５％過酸化水素１９．５９ｇ及び１０重量％の水性アスコルビン酸溶液５０．４７ｇを５分間に同時に加えることによりポスト・イニシエーション（ｐｏｓｔ−ｉｎｉｔｉａｔｉｏｎ）を行った。更に１時間の反応の後、１時間真空蒸留により残留モノマーを除去した。ラテックスを室温に冷却し、次いでラテックスを粗いろ紙の上でろ過した。この乳化重合は８４ｎｍの平均粒度、６．３のｐＨ、４．３ｍＰａ．ｓの粘度及び１９．６重量％の固体含有率を有するラテックスを生じさせた。
【００８９】
実施例２：ポリマー合成の例
表１のモノマーＩ−３：２−［エチル−（３−ビニルフェニル）−アミノ］エタノールと２−［エチル−（４−ビニルフェニル）−アミノ］エタノールの異性体混合物
【００９０】
【化８】
2004168058.tif 000012
【００９１】
ポリマー２の合成：即ち、エチルアクリレートとモノマーＩ−３のコポリマーをベースとする水ベースのエマルションコポリマー
【００９２】
【化９】
2004168058.tif 000013
【００９３】
式中、
ｎ、ｍ及びｏは単にポリマー鎖における３種のモノマーの割合を与えるが、これらのモノマー単位がいかにポリマー鎖に沿って分布しているかに関する情報を与えない。
【００９４】
ポリマー２を半連続乳化重合により製造した。窒素流を伴う５００ｍＬのジャケット付き反応器中の水１７２ｇにセチルジメチルベンジルアンモニウムクロリド１．５５ｇを溶解しそして２５０ｒｐｍで撹拌した。次いで、反応器を８５℃に加熱した。反応器が８５℃に達したとき、５．２５ｇのエチルアクリレート及び２．２５ｇのモノマーＩ−３を反応器に加えた。このエマルションを５分間撹拌した。次いで２，２′−アゾビス（２−アミジノプロパン）二塩酸塩（ＷＡＫＯ  Ｖ５０）の２％水性溶液１．８８ｇの添加により反応を開始した。ラテックスの核生成の後、２９．７５ｇのエチルアクリレートと１２．７５ｇのモノマーＩ−３からなるモノマー混合物を９０分間に加えた。同時に、２，２′−アゾビス（２−アミジノプロパン）二塩酸塩（ＷＡＫＯ  Ｖ５０）の２％水性溶液１０．６３ｇを１１０分間に加えた。すべての成分が反応器に加えられると、反応を３０分間連続させた。次いで、５％過酸化水素７．０５ｇ及び１０重量％の水性アスコルビン酸溶液７．０５ｇを５分間に同時に加えることによりポスト・イニシエーションを行った。更に１時間の反応の後、１時間の真空蒸留により残留モノマーを除去した。ラテックスを室温に冷却し、次いでラテックスを粗いろ紙の上でろ過した。この乳化重合は４７４ｎｍの平均粒度、６．６のｐＨ、５．６ｍＰａ．ｓの粘度及び１９．２重量％の固体含有率を有するラテックスを生じさせた。
【００９５】
実施例３：ポリマー合成の例
ポリマー３の合成：即ち、ジアリルジメチルアンモニウムクロリド（ＤＡＤＭＡＣ）とモノマーＩ−１のコポリマーをベースとする水溶性コポリマー。
【００９６】
【化１０】
2004168058.tif 000014
【００９７】
式中、
ｎ、ｍ及びｏは単にポリマー鎖における３種のモノマーの割合を与えるが、これらのモノマー単位がいかにポリマー鎖に沿って分布しているかに関する情報を与えない。
【００９８】
窒素流を伴う２リットルのジャケット付き反応器中の水にジアリルジメチルアンモニウムクロリドの６５重量％水性溶液６９１ｇと３０．８５ｇのモノマーＩ−１を溶解しそして２５０ｒｐｍで撹拌した。反応器を６０℃に加熱しそして２，２′−アゾビス（２−アミジノプロパン）二塩酸塩（ＷＡＫＯ  Ｖ５０）の１０重量％水性溶液４８ｇを６時間に加えた。次いで反応温度を７０℃に上昇させそしてＷＡＫＯ  Ｖ５０の１０％水性溶液２４ｇを３時間に加えた。１６時間の反応時間の後、反応混合物を室温に冷却しそして約８．１のｐＨを有するエマルションが得られた。ｐＨを塩化水素の４Ｎ水性溶液３５ｇの添加によりｐＨ４．５６に減少させた。得られる水性溶液の固体含有率は３１．７重量％であった。
【００９９】
実施例４：インキジェット記録材料の評価の例
コーティング溶液の製造
比較サンプル：アルミナ（Ｃａｂｏｔ  Ｃｏｒｐ．により提供されるＣＡＢ−Ｏ−ＳＰＥＲＳＥ  ＰＧ００３）の４０％水性溶液３０固体重量部をホウ酸の４％水性溶液１．５重量部と共に、ポリビニルアルコール（Ｎｉｐｐｏｎ  Ｇｏｓｈｅｉにより提供されるＧＯＳＨＥＦＩＭＥＲ  Ｋ２１０）の１０％水性溶液６．０重量部に加えることにより、インキ記録層を形成するためのコーティング液を製造した。
【０１００】
発明サンプル：インキ受容層のためのコーティング液の製造において、ポリビニルアルコールをポリマー１に対応する２０％水性ラテックス分散液１５．０重量部により置き換えそしてホウ酸の量を７．５重量部に増加させたことを除いては、比較サンプルの場合と同じ方法。
【０１０１】
コーティング及びコーティングされたサンプルの評価
２つのコーティング溶液をブレードコーターを使用して下塗りされたＰＥＴシート（１００μｍ）上にコーティングして、３１．５ｇ／ｍ２の乾燥重量を有するインキ受容層を形成しそして４０℃で乾燥した。コーティングのクラック発生を目で見て評価した。
【０１０２】
原色及び二次色を含むカラーパッチを、ＥＰＳＯＮ  ＳＴＹＬＵＳ  Ｐｈｏｔｏ  ８７０インキジェットプリンタ（Ｓｅｉｋｏ  Ｅｐｓｏｎ  Ｃｏｒｐの商標名）により、コーティングされたサンプル上に印刷した。これらのカラーパッチによって、カラー間ブリード（ｉｎｔｅｒｃｏｌｏｒ  ｂｌｅｅｄｉｎｇ）、像不規則性（ｉｍａｇｅ  ｉｒｒｅｇｕｌａｒｉｔｙ）及び乾燥速度を評価することができる。乾燥速度は原色及び二次色を印刷の直後に（５秒以内）指でこすることにより評価する。カラーの汚れ（ｓｍｅａｒｉｎｇ）が観察されないとき、記録媒体は即時乾燥性（ｉｎｓｔａｎｔ  ｄｒｙ）と呼ばれる。像不規則性は一様な緑色（ｇｒｅｅｎ  ｓｏｌｉｄ  ｃｏｌｏｒ）（黄色＋シアン）において視覚により観察された。カラーブリードは定性的任意スケールで１〜５の評価をし、５はなんらのカラーブリードもなく最善である。試験結果を表３に示す。
【０１０３】
【表４】
2004168058.tif 000015
【０１０４】
見られるとおり、比較サンプルと比べてはるかに高い結合剤（ポリマー１）濃度を有するこの実施例４に記載のコーティングされそして印刷された発明サンプルは、物理的性質に負の影響を与えないで乾燥時間及びクラック発生としてより高い像品質を示す。
【０１０５】
実施例５：インキジェット記録材料における評価の例
インキ受容層のためのコーティング液の製造において、無機顔料を、市販の擬ベーマイトＤＩＳＰＥＲＡＬ  Ｐ３、Ｓａｓｏｌ  Ｃｏ．，の商品名、水中の１５％分散液２．０重量部と共にシリカの４０％水性溶液（Ｄｅｇｕｓｓａ  Ｃｏｒｐにより提供されるＡＥＲＯＤＩＳＰ  Ｗ３４０）３０固体重量部により置き換えたことを除いては、実施例４の発明サンプルと同じ方法によりインキジェット記録媒体を製造した。結合剤の濃度はポリマー１と対応する２０％水性ラテックス分散液６．６重量部に減少させそしてホウ酸の量は４％水性溶液６．６重量部に減少させた。実施例５の比較サンプルは、結合剤としてポリマー１の代わりにポリビニルアルコールの１０％水性溶液（Ｎｉｐｐｏｎ  Ｇｏｓｈｅｉにより提供されるＧＯＳＨＥＦＩＭＥＲ  Ｋ２１０）６．０重量部を使用することにより得られた。
【０１０６】
サンプルを実施例４におけると同じ方法でコーティングしそして印刷した。結果を表４に示す。
【０１０７】
【表５】
2004168058.tif 000016
【０１０８】
見られるとおり、結合剤としてポリマー１を有するこの実施例５に記載のコーティングされそして印刷された発明サンプルは、結合剤としてポリビニルアルコールを有する比較サンプルよりも同じインキ乾燥時間についてより良好な像品質、物理的性質を示す。
【０１０９】
本発明の好ましい態様を詳細に説明してきたが、特許請求の範囲に規定された本発明の範囲から逸脱することなく多数の修正がこれらの好ましい態様においてなされうることは当業者には今や明らかであろう。